"式Iの重合性モノマーの調製プロセスであって、該プロセスは、式IIの化合物を固定化された酸と接触させる工程を包含し、ここでX、Y、Z、R1、PおよびQは独立して、ヒドロカルビル基または水素から選択され、そしてここでAはCH2nであり、ここでnは0または1である、プロセス。前記酸が強酸である、請求項1に記載のプロセス。前記酸が、イオン交換樹脂上に固定化されている、請求項1または2に記載のプロセス。XおよびYが、1から20個の炭素原子を有する炭化水素基および水素から独立して選択される、請求項1~3のいずれか1項に記載のプロセス。R1が、1から20個の炭素原子を有する炭化水素基、およびヒドロカルビルエステル、好ましくは不飽和ヒドロカルビルエステルから選択される、請求項1~4のいずれか1項に記載のプロセス。R1が、式IIIの基であり、ここでR2が、メチル、エチル、プロピルおよびブチルから選択され、かつR3が、不飽和C15アルキルから選択される、請求項1~5のいずれか1項に記載のプロセス。R2がCH3であり、かつR3が=CH2である、請求項6に記載のプロセス。XがHであり、YがHであり、ZがHであり、PがCH3であり、QがCH3であり、n=0であり、R1が式IIIの基であって、ここでR2がCH3であり、かつR3が=CH2である、請求項1~7のいずれか1項に記載のプロセス。前記固定化された酸を含有するための手段を提供する工程、該固定化された酸を前記式IIの化合物と接触させる工程、および気体を該固定化された酸に通す工程を包含する、請求項1~8のいずれか1項に記載のプロセス。前記気体が空気である、請求項9に記載のプロセス。前記固定化された酸が、有機溶媒の非存在下で前記式IIの化合物と接触される、請求項9または10に記載のプロセス。前記固定化された酸を含有するための手段が流動床反応器を含む、請求項9~11のいずれか1項に記載のプロセス。請求項9~12のいずれか1項に記載のプロセスであって、ここで該プロセスは、前記気体が前記固定化された酸を通る後に、該固定化された酸を含有するための手段から該気体を抽出する工程を包含する、プロセス。請求項1~13のいずれか1項に記載のプロセスであって、該プロセスが、式Iの重合性モノマーを重合させる工程をさらに包含する、プロセス。前記プロセスの間に形成される酸が、重合の前に中和されない、請求項14に記載のプロセス。前記形成される酸が、メタクリル酸およびアクリル酸から選択される、請求項15に記載のプロセス。前記ポリマーから眼用デバイスを形成する工程をさらに包含する、請求項14、15または16に記載のプロセス。請求項1~17のいずれか1項で定義されたプロセスに従って得ることができる、重合性モノマー、ポリマーまたは組成物。請求項1~17のいずれか1項で定義されたプロセスに従って得られる、重合性モノマー、ポリマーまたは組成物。請求項1~17のいずれか1項で定義されたプロセスに従って調製される、眼用デバイス。式Iの重合性モノマーの、式IIの化合物からの調製プロセスのための装置であって、該装置は、以下:i固定化された酸を含有するための手段;ii気体の入口であって、ここで該入口が、使用の際に、該気体が該固定化された酸を通るように構成される、入口;およびiii該固定化された酸を含有するための手段から、反応生成物P-CO-Qを含む該気体を除去するための手段、を備える、装置。請求項21に記載の装置であって、ここでXがHであり、YがHであり、ZがHであり、n=0であり、R1が式IIIの基であって、ここでR2がCH3であり、そしてR3が=CH2である、装置。ポリマーの調製プロセスであって、該プロセスは、以下の工程:i式IIの化合物を、固定化された酸と接触させる工程であって、ここでX、Y、Z、R1、PおよびQが炭化水素基または水素から独立して選択され、そしてAはCH2nであり、ここでnは0または1であり;その結果、式Iの重合性モノマーが提供される、工程、および、ii前記重合性組成物中に存在する任意の酸が、重合の前に中和されないという条件で、式Iの該重合性モノマーを重合させる工程、を包含する、プロセス。本発明は、ポリマーの調製のための既知のプロセスに関連する問題点を克服しようとする。本発明の第1の局面によれば、式Iの重合性モノマーの調製プロセスが提供され、このプロセスは、式IIの化合物を、固定化された酸と接触させる工程であって、ここでX、Y、Z、R1、PおよびQは独立して、ヒドロカルビル基または水素から選択され、そしてAはCH2nであり、ここでnは0または1である、工程を包含する。本発明の第2の局面によれば、本発明に記載のプロセスにより調製される眼用デバイスコンタクトレンズのようなが提供される。本発明の第3の局面によれば、式Iの重合性モノマーの、式IIの化合物からの調製プロセスのための装置が提供され、この装置は、以下:i固定化された酸を含有するための手段;ii気体の入口であって、ここでこの入口は、使用の際に、気体が固定化された酸を通過するように構成される、入口;および、iii上記固定化された酸を含有するための手段から、反応生成物P-CO-Qを含む気体を除去するための手段、を備える。本発明は、多くの利点を提供し得る。本発明は、モノマーの重合の間に、架橋剤として作用する不純物の存在が、低減されるか、または避けられる利点を有する。それゆえ、本発明は、重合の前にモノマーの精製を必要とすることなしに、直鎖ポリマーの形成のための重合が可能なモノマーを提供する。さらに、このモノマーは、容易に可溶化され得るポリマーを形成する重合を可能にする。本発明は、架橋剤の非存在またはモノマー中の初期架橋剤濃度が低いので、所望の/至適なレベルを達成するための更なる架橋剤の制御された添加が可能となるという利点を有する。対照的に、従来技術によるモノマー例えば、GMAを使用する場合、架橋剤のレベルは、レンズのような最終ポリマーの機械的特性を損なうことなく、更なる添加を可能とするには高すぎることが多い。GMAが重合される場合、本発明の利点が示される。結果として生じるポリマーは、水のような適切な溶媒中に簡単に溶解され得る。さらなる局面において、式Iの重合モノマーを含む組成物の調製のために、本発明のプロセスが提供される。当業者は、X、Y、ZまたはR1の少なくとも1つが重合性基であるならば、式Iの化合物は重合性モノマーとなることを理解する。好ましい局面において、R1は重合性基である。本発明のプロセスの好適な局面において、酸は強酸である。用語強酸は、pKaが3未満の酸を意味する。本発明のプロセスの好適な局面において、酸はイオン交換樹脂上に固定化される。より好ましくは、酸は、イオン交換樹脂上で固定化された強酸である。さらにより好ましくは、イオン交換樹脂は、米国のRoehmandHaasから入手可能なAmberlyst15である。好ましくは、R1はヒドロカルビル基、およびヒドロカルビルエステル、好ましくは不飽和ヒドロカルビルエステルから選択される。用語ヒドロカルビル基は、本明細書において、少なくともCおよびHを含み、そして任意に1つ以上の他の適切な置換基を含み得る基を意味する。このような置換基の例としては、ハロ基、アルコキシ基、ニトロ基、ヒドロキシ基、カルボキシル基、エポキシ基、アクリル基、炭化水素基、N-アシル基、または環式基等が挙げられる。置換基が環式基である可能性に加えて、置換基の組合せが環式基を形成し得る。ヒドロカルビル基が1つより多くのCを含むならば、これらの炭素は必ずしも互いに連結している必要はない。例えば、少なくとも2つの炭素は適切な要素または基を介して連結し得る。それゆえ、ヒドロカルビル基は、ヘテロ原子を含み得る。適切なヘテロ原子は当業者には明らかであり、例えば、硫黄、窒素および酸素を含む。用語ヒドロカルビルエステルは、本明細書において、-COO-基を含むヒドロカルビル基を意味する。用語不飽和ヒドロカルビルエステルは、本明細書において、少なくとも1つの炭素-炭素二重結合または少なくとも1つの炭素-炭素三重結合を含むヒドロカルビルエステルを意味する。好ましくは、ヒドロカルビル基は直鎖状または分枝基である。分枝基は1つまたはそれ以上の分枝を含み得る。1つの局面において、直鎖状または分枝ヒドロカルビル基は、1から20個の炭素原子、1から15個の炭素原子、1から10個の炭素原子、1から5個の炭素原子、または1から3個の炭素原子を含み得る。直鎖状または分枝ヒドロカルビル基は、飽和または不飽和であり得る。1つの局面において、直鎖状または分枝ヒドロカルビル基は飽和であり得る。好ましくは、ヒドロカルビル基はアルキル骨格を含む。骨格は1つ以上の非アルキル基で中断されていてもよい。非アルキル基は、エステル、エーテルおよびそれらの組合せから選択され得る。1つの局面において、アルキル骨格は、1から20個の炭素原子、1から15個の炭素原子、1から10個の炭素原子、1から5個の炭素原子、または1から3個の炭素原子を含み得る。アルキル骨格は、アルキル骨格から分枝した1つ以上のアルキル基を含み得る。1つの局面において、各アルキル分枝は、1から20個の炭素原子、1から15個の炭素原子、1から10個の炭素原子、1から5個の炭素原子、または1から3個の炭素原子を含み得る。ヒドロカルビル基は環式基であり得る。この点に関して、ヒドロカルビル基は単環式基または多環式基であり得る。ここで、用語多環式は、縮合環および非縮合環構造を含み、それらの組合せを含む。多環式基の環式基のうちの少なくとも1つは複素環式基複素環または非複素環式基であり得る。環式基または多環式基の環式基の少なくとも1つは、飽和環構造または不飽和環構造例えば、アリール基であり得る。ヒドロカルビル基は、C、H、O、Si、N、P、ハロゲンCl、BrおよびIを含む、SおよびPのうちの任意の1つ以上を含み得る。ヒドロカルビル基がアルキル骨格を有する好適な局面において、アルキル骨格は、C、H、O、Si、N、P、ハロゲンCl、BrおよびIを含む、SおよびPのうちの任意の1つ以上によって中断され得る。好ましくは、ヒドロカルビル基は炭化水素基である。ここで、用語炭化水素基は、アルキル基、アルケニル基、アルキニル基、アシル基これらの基は直鎖状、分枝または環式であり得るあるいはアリール基のうちの任意の1つを意味する。炭化水素という用語はまた、任意に置換されたこれらの基をも包含する。炭化水素がその上に置換基を有する分枝構造であるならば、置換は炭化水素骨格上、または分枝上のいずれかであり得る。あるいは置換は、炭化水素骨格上および分枝上であり得る。炭化水素基は、1から20個の炭素原子、1から15個の炭素原子、1から10個の炭素原子、1から5個の炭素原子、または1から3個の炭素原子を有し得る。好適な実施形態において、R1は、式IIIの基であり、ここでR2は、メチル、エチル、プロピルおよびブチルから選択され、そしてR3は、不飽和C15アルキルから選択される。非常に好適な実施形態において、R2はCH3であり、かつR3は=CH2である。好ましくは、本明細書において与えられる式のX、Y、PおよびQは独立して、ヒドロカルビル基および水素から選択される。好ましくは、ヒドロカルビル基は炭化水素基である。より好ましくは、ヒドロカルビル基は1から20個の炭素を有する炭化水素基である。さらになお好ましくは、ヒドロカルビル基は、メチル、エチル、プロピルおよびブチルから選択される。非常に好適な実施形態において、XはH、YはH、ZはH、PはCH3、QはCH3、n=0、そしてR1は式IIIの基であり、ここでR2がCH3であり、かつR3は=CH2である。それゆえ、本発明の非常に好適な局面は、式Iの重合性モノマーの調製プロセスを提供し、このプロセスは、式IIの化合物を、固定化された酸と接触させる工程であって、ここでXはH、YはH、ZはH、AはCH20、PはCH3、QはCH3、であり、そしてR1は式IIIの基であり、ここでR2はCH3であり、そしてR3は=CH2である、工程、を包含する。換言すれば、非常に好適な局面において、本発明は、2,21,3-ジオキソラン-4-イルメチルメタクリレートGMAKを、固定化された酸と接触させる工程を包含する、グリセリルメタクリレートGMAの調製プロセスを提供する。本発明の好適な実施形態において、プロセスはさらに、固定化された酸を含有するための手段を提供する工程、該固定化された酸を式IIの化合物と接触させる工程、および気体を上記固定化された酸に通す工程を包含する。好ましくは、気体は酸素を含む。より好ましくは気体は空気である。本発明の好ましい実施形態において、固定化された酸が、有機溶媒の非存在において、式IIの化合物と接触する。好ましくは、固定化された酸を含有するための手段は流動床反応器を含む。本発明のさらに好適な局面において、プロセスは、気体が固定化された酸を通った後、固定化された酸を含有するための手段から気体を抽出する工程を包含する。抽出された気体は式IIと固定化された酸との接触の反応生成物を含み得る。反応生成物は、式P-CO-Qであり得る。反応生成物を除去することによって、平衡はIの側に移動する。従って、転化速度および/または最終的なIの転化率は増大する。本質的に定量的な転化率が得られ得る。好適な局面において、本発明のプロセスは、式Iの重合モノマーを重合する工程を包含する。任意の代表的な、適切な重合方法が使用され得る。好ましい方法が、熱またはUVで開始される、フリーラジカル重合である。本発明のプロセスの好適な局面において、更に、式Iの重合性モノマーを重合して医用デバイス、特に、コンタクトレンズのような眼用デバイスを提供する工程を包含する。本発明は、コンタクトレンズハードおよびソフトコンタクトレンズの両方、眼内レンズ、眼間レンズinterocularlensesおよび角膜内インプラントのような眼用デバイス、ならびに補綴物品およびハイドロゲル物品の調製のために得に有利である。この点について、本発明は、眼用デバイスをより容易に作成することができるようにするのみならず、得られるポリマーの、収縮、寸法安定性、膨潤、水感受性、疎水性または親水性、あるいはそれらの組合せの任意のものをより広く制御することを可能にする。医用デバイスおよび/または重合性モノマーおよび/または組成物はまた、従来の添加成分、例えば、乳化剤、安定剤、界面活性剤surfaceactiveagent、抑制剤例えば、光抑制剤、阻害剤、分散剤、酸化剤、還元剤、粘度調節剤、触媒、結合剤、活性化剤、促進剤、粘着付与剤、可塑剤、鹸化剤、連鎖移動剤、架橋剤、界面活性剤surfactant、充填材、染料、金属塩、および溶媒のいずれか1つ以上を含み得る。例として、界面活性剤および分散剤は、脂肪ロジンおよびナフテン酸の塩、ナフタレンスルホン酸と低分子量のホルムアルデヒドとの縮合物、カルボン酸ポリマーおよび適切な親水性-親油性バランスのコポリマー、高級アルキル硫酸塩、例えば、ラウリル硫酸ナトリウム、アルキルアリールスルホン酸塩、例えば、ドデシルベンゼンスルホン酸塩、イソプロピルベンゼンスルホン酸あるいはイソプロピルナフタレンスルホン酸のナトリウムまたはカリウム塩;スルホコハク酸塩、例えば、ジオクチルスルホコハク酸アルカリ金属、高級アルキルスルホコハク酸塩、例えばオクチルスルホコハク酸ナトリウム、N-メチル-N-パルミトイル-タウリンナトリウム、オレイルイセチオン酸ナトリウム、アルキルアリールポリエトキシエタノール硫酸またはスルホン酸のアルカリ金属塩、例えば、t-オクチルフェノキシ-ポリエトキシエチル硫酸ナトリウム1から5個のオキシエチレン単位を有するであり得る。用いられ得る典型的な重合抑制剤は、ハイドロキノン、モノメチルエーテル、ベンゾキノン、フェノチアジンおよびメチレンブルーを包含する。好適な実施形態において、染料は、2-ヒドロキシベンゾフェノン、オキシジアゾール、サリチル酸、モノ安息香酸レゾルシノール、ベンゾトリアゾール、好ましくは2H-ベンゾトリアゾール、ベントチアゾロアジン、好ましくは2N-ベンゾチアゾロアジン、α-シアノ-β-フェニルケイ皮酸、ポリアルキルピペリジンpolyalkypiperidineおよびそれらの誘導体からなる群から選択される。好ましくは、染料は、ベンゾトリアゾール、特に2H-ベンゾトリアゾールおよびその誘導体から選択される。本発明の組成物および/または医用デバイスは、1つ以上のさらなるコモノマーを含み得る。本発明において用いられ得る1つ以上のさらなるコモノマーの例としては、以下のものが挙げられる:アルキルおよびシクロアルキルアクリレート;アルキルおよびシクロアルキルメタクリレート;フリーラジカル重合性オレフィン酸それらのアルコキシ-、アルキルフェノキシ-、アルキルフェノキシ-ポリエチレンオキシド-、ビニルエステル-、アミン置換その四級アンモニウム塩を含む、ニトリル-、ハロ-、ヒドロキシ-、および酸置換例えば、ホスホ-またはスルホ-誘導体を含む;および他の適切なエチレン性不飽和ethylenicallyunsaturated重合性部分;それらの組合せ。好ましくは、アルキルおよびシクロアルキル基は、20個までの炭素原子を含む例えばC1-C20アルキルおよびC1-C20シクロアルキルアクリレート、およびC1-C20アルキルおよびC1-C20シクロアルキルメタクリレート。より詳細には、典型的なコモノマーは、メチルアクリレート、エチルアクリレート、n-プロピルアクリレート、イソプロピルアクリレート、n-ブチルアクリレート、イソブチルアクリレートt-ブチルアクリレート、イソボルニルアクリレート、ペンチルアクリレート、ヘキシルアクリレート、オクチルアクリレート、イソ-オクチルアクリレート、ノニルアクリレート、ラウリルアクリレート、ステアリルアクリレート、エイコシルアクリレート、2-エチルヘキシルアクリレート、シクロヘキシルアクリレート、シクロヘプチルアクリレート、メチルメタクリレート、エチルメタクリレート、ヒドロキシメチルアクリレート、ヒドロキシメチルメタクリレート、プロピルメタクリレート、n-ブチルメタクリレート、t-ブチルメタクリレート、イソブチルメタクリレート、ペンチルメタクリレート、ヘキシルメタクリレート、シクロヘキシルメタクリレート、2-エチルヘキシルメタクリレート、イソボルニルメタクリレート、ヘプチルメタクリレート、シクロヘプチルメタクリレート、オクチルメタクリレート、イソ-オクチルメタクリレート、ノニルメタクリレート、デシルメタクリレート、ラウリルメタクリレート、エイコシルメタクリレート、ドデシルアクリレート、ペンタデシルアクリレート、セチルアクリレート、ステアリルアクリレート、エイコシルアクリレート、イソデシルアクリレート、ビニルステアレート、ノニルフェノキシ-エチレンオキシド120アクリレート、オクタデセン、ヘキサデセン、テトラデセン、ドデセン、ドデシルメタクリレート、ペンタデシルメタクリレート、セチルメタクリレート、ステアリルメタクリレート、エイコシルメタクリレート、イソデシルメタクリレート、ノニルフェノキシエチレンオキシド120メタクリレート、アクリル酸、メタクリル酸、フマル酸、クロトン酸、イタコン酸、無水フマル酸、無水クロトン酸、無水イタコン酸、マレイン酸、無水マレイン酸、スチレン、α-メチルスチレン、ビニルトルエン、アクリロニトリル、メタアクリロニトリル、エチレン、酢酸ビニル、塩化ビニル、塩化ビニリデン、アクリルアミド、メタクリルアミド、メタクリルアミド2-シアノエチルアクリレート、2-シアノエチルメタクリレート、ジメチルアミノエチルメタクリレート、ジメチルアミノプロピルメタクリレート、t-ブチルアミノエチルメタクリレート、グリシジルアクリレート、グリシジルメタクリレート、グリセリルアクリレート、グリセリルメタクリレート、ベンジルアクリレート、ベンジルメタクリレート、フェニルアクリレート、フェニルメタクリレート、ビニルピリジン、ビニルピロリジン、シロキサン、シランおよびそれらの混合物のうち任意のものを包含する。他の重合性モノマーは、米国特許第2879178号、同第3037006号、同第3502627号、同第3037969号および同第347485号に開示されている。好ましいコモノマーはグリセリルメタクリレートGMA、2,2-ジメチル-1,3-ジオキソラン-4-イルメチルメタクリレートGMAK、ヒドロキシエチルメタクリレートHEMA、メタクリル酸、アクリル酸、GYMA、N-ビニルピロリドン、アルキルメタクリレート例えば、C120アルキルメタクリレート、より好ましくはC115アルキルメタクリレート、より好ましくはC110アルキルメタクリレート、より好ましくはC15アルキルメタクリレート、例えばメチルメタクリレート、アルキルアクリレート例えば、C120アルキルアクリレート、より好ましくはC115アルキルアクリレート、より好ましくはC110アルキルアクリレート、より好ましくはC15アルキルアクリレート、例えばメチルアクリレート、アリールメタクリレート、アリールアクリレート、ジアセトンアクリルアミド、アクリルアミド、メタクリルアミド、N-アルキルアクリルアミド例えば、C120N-アルキルアクリルアミド、より好ましくはC115N-アルキルアクリルアミド、より好ましくはC110N-アルキルアクリルアミド、より好ましくはC15N-アルキルアクリルアミド、例えばメチルアクリルアミド、N-アルキルメタクリルアミド例えば、C120N-アルキルメタクリルアミド、より好ましくはC115N-アルキルメタクリルアミド、より好ましくはC110N-アルキルメタクリルアミド、より好ましくはC15N-アルキルメタクリルアミド、例えばメチルメタクリルアミド、酢酸ビニル、ビニルエステル、スチレン、他の置換オレフィン、N-ジアルキルアクリルアミド例えば、C120N-ジアルキルアクリルアミド、より好ましくはC115N-ジアルキルアクリルアミド、より好ましくはC110N-ジアルキルアクリルアミド、より好ましくはC15N-ジアルキルアクリルアミド、例えばNNジメチルアクリルアミド、N-ジアルキルメタクリルアミド例えば、C120N-ジアルキルメタクリルアミド、より好ましくはC115N-ジアルキルメタクリルアミド、より好ましくはC110N-ジアルキルメタクリルアミド、より好ましくはC15N-ジアルキルメタクリルアミド、例えばNNジメチルメタクリルアミド、3-メタクリルオキシプロピルトリストリメチルシリルシロキシシランTRISモノマー、フッ素置換アルキルおよびアリールアクリレートおよびメタクリレート好ましくは、ここでアルキルはC120アルキル、より好ましくはC115アルキル、より好ましくはC110アルキル、より好ましくはC15アルキル、およびこれらの組合せのうちの任意のものを含む。より好ましいコモノマーは、グリセリルメタクリレートGMA、2,2-ジメチル-1,3-ジオキソラン-4-イルメチルメタクリレートGMAK、2-ヒドロキシエチルメタクリレート2-HEMA、メタクリル酸およびアクリル酸またはこれらの組合せのうちの任意のものを含む。コモノマーのリストはまた、これらのモノマーの置換誘導体、例えば、ハロゲン化モノマー、特にフッ化モノマー誘導体、ならびにアセタールおよびケタール誘導体も含む。本発明の重合性モノマー、ならびに1つ以上のさらなるコモノマーは、本発明の組成物および/または眼用デバイスが本質的にGMAおよびHEMAからなるように、選択され得る。本発明の好適な局面において、本発明はまた、本発明のプロセスによって得られる眼用デバイス例えば、コンタクトレンズを提供し、ここでこの眼用デバイスは、80-20重量のHEMAと;20-80重量のGMAと;必要に応じて5以下の架橋重合モノマーとを含み;そしてここで眼用デバイスはメタクリル酸を0.01未満含む。本発明の好適な局面において、式IIの化合物はGMAの誘導体、例えば2,2-ジメチル-1,3-ジオキソラン-4-イルメチルメタクリレートGMAKである。GMAKは、Moriら[1994]Macromolecules2735-39頁およびOguchiら、PolymEng.Sci.[1990]30449の教示に従って調製され得る。本発明のこの好適なプロセスはまた、GMAKが安価な市販材料から容易に合成でき、かつ純粋な状態で、すなわち市販のGMA中に通常存在する物質、特に架橋性物質を含まずに調製できるため、特に興味深い。従って、本発明の1つの局面において、式IIの化合物は、ポリマーであるか、またはポリマーの1部である。しかし、上記に説明されるように、式IIの化合物は、好ましくはモノマーである。本発明に従って調製されるポリマーは、ボタンあるいはキャスト成型またはスパンキャストspuncastレンズとして作製され得る。上記のように、1つの局面において、本発明は、上記のようなプロセスにおける使用のための装置を提供する。本発明は、式Iの重合性モノマーの、式IIの化合物からの調製プロセスのための装置であって、上記装置が、以下:i固定化された酸を含有するための手段;ii気体の入口であって、ここで上記入口は、使用の際に、気体が上記固定化された酸を通るように配置される、入口;およびiii上記固定化された酸を含有するための手段から、反応生成物P-CO-Qを含む気体を除去するための手段、を包含する、装置を提供する。本発明のプロセスに関して、上記に与えられる好ましい特徴の各々が、本発明の装置に等しく適用される。反応生成物P-CO-Qは、揮発性化合物であることが理解される。用語揮発性化合物により、本発明者らは、150°Cに満たない沸点および標準状態および圧力を有する化合物または水との共沸点を形成し得る化合物を意味する。本装置は、有利である。なぜなら、反応生成物を除去することにより、平衡が、I側に移動するからである。従って、Iの生成物は、増大する。本質的に、定量的な収量が得られ得る。本発明のプロセスの好ましい化合物と共に、本発明の装置の使用により、非常に高い転化率が達成された。GMAKが固定化された酸と接触する場合、99.9より大きい転化率が達成された。本発明の装置は、有利である。なぜなら、さらなる精製をせずに処理するのに適切なモノマーの高い収率が、単純な装置を利用して得られ得る。固定化された酸を通る、気体の供給は、このプロセスの化合物と酸との間の十分な接触を保証する。固定化された酸がイオン交換樹脂の形態である本発明の好ましい局面において、気体は、樹脂と反応物との間の十分な接触を保証して、樹脂を撹拌するagitate。さらに、気体が酸素を含む本発明の好ましい局面において、酸素の存在は、本発明の重合性モノマーIの重合を妨げる。式IIの化合物は、固定化された酸と接触し、式Iの重合性モノマーを提供する場合、酸はこの反応によって形成され得る。例えば、2,2ジメチル-1,3-ジオキソラン-4-イルメチルメタクリレートGMAKが固定化された酸と接触し、GMAを提供する場合、メタクリル酸は、少量で形成される。本発明の好ましい局面において、酸は、後に中和されない。代替の好ましい局面において、ここで本発明は式Iの重合性モノマーを含む組成物を提供し、このプロセスは、重合性モノマー組成物が重合前に中和されない条件で、式Iの重合性モノマーを重合する工程を、さらに包含する。本発明の好ましい局面において、酸は、メタクリル酸またはアクリル酸である。任意の酸の中和の省略は、架橋剤の形成を避け、そして/または低減する。例えば、GMAKが固定化された酸と接触し、GMAを形成する上記の本発明の局面において、GMAを含む組成物中に存在するメタクリル酸が中和される場合、グリセロールジメタクリレートが形成されるDGMA。グリセロールジメタクリレートは、架橋剤である。従って、さらなる局面において、本発明は、ポリマーの調製プロセスを提供し、このプロセスは、以下:i式IIの化合物を、固定化された酸と接触させる工程であって、ここでX、Y、Z、R1、PおよびQが炭化水素基または水素から独立して選択され、そしてAはCH2nであり、ここでnは0または1である、工程であって;その結果、式Iの重合性モノマーが提供される、工程、および、ii前記重合性組成物に存在する任意の酸が、重合の前に中和されないという条件で、式Iの該重合性モノマーを重合する工程、を包含する。本発明を以下、例示のみのために、添付の図面を参照して説明する。ここで:図1は、本発明に従う好適なプロセスの反応スキームを示す。実施例1.GMAKの、グリセリンメタクリレートGMAへの転化この方法は、ケタールGMAKを強酸性カチオン交換樹脂で酸触媒加水分解することを伴う。使用試薬GMAK水洗浄2000ml脱イオン水640mlAmberlyst15湿式カチオン交換樹脂200gGMAKは、メチルメタクリレートおよびSolketal2,2-ジメチル-4-ヒドロキシメチル-1,3-ジオキソランとのエステル転移反応によって調製して得た。Amberlyst15湿式を使用前に、脱イオン水で繰り返し洗浄して、酸性不純物を除去した。使用前に、GMAKを同量の脱イオン水で洗浄して、いかなるSolketalをも除去した。GMAKが高濃度のSolketalを含んでいる場合は、分離は困難である。この場合、さらなる脱イオン水の添加は、より容易な分離をもたらす。試薬を3リットルアンバーガラスビンに入れ、そして濾過した空気のゆるやかなストリーム6リットル/分を混合物に48時間通した。次いでブフナー漏斗およびフラスコを用いて、カチオン交換樹脂を濾別した。このステージでGMAは、代表的に20~22の水および0.1のメタクリル酸を含む。濾液を2リットルのアンバーガラスビンに移し、そして乾燥濾過空気の急激なストリームを通して、水含量を2未満まで減少させた。50ppmのMeHQを、0.1未満のメタクリル酸含量を有する得られたモノマー中に溶解する。2.キャスト成型10gのGMA実施例1で調製を10gのHEMAとブレンドした。アゾイソブチロニトリルAIBN0.2を混合物に溶解し、次いでこれを濾過した。混合物をポリプロピレンモールドに仕込み、これを組み立てて、120°Cで30分間加熱した。硬化したレンズを取り出し、そして生理食塩水溶液中で平衡化した。得られたヒドロゲルレンズは水分含量60であった。3.スピンキャスティング10gのGMA実施例1で調製を10gのHEMAとブレンドした。ベンゾイルbenzoirメチルエーテル0.2を混合物に溶解し、次いでこれを濾過した。この混合物をスピンキャスティングのために設計されたPVCモールドに仕込んだ。UVランプの群bankに通した後、温水に曝露することにより硬化したレンズをモールドから取り出して、次いで生理食塩水で平衡化した。4.ボタン10gのGMA実施例1で調製を10gのHEMAとブレンドした。イソプロピルペルジカーボネート0.1を混合物に溶解し、次いでこれを濾過した。この混合物をポリプロピレンボタンモールドへ仕込み、これを密封して、水浴中に浸漬した。32°Cで16時間後、透明無色のボタンを取りだし、そして120°Cで1時間加熱し、そして17°C/時間の割合で50°Cに冷却した。レンズをボタンから切り出し、生理食塩水中で平衡化した。上記明細書中で言及した全ての刊行物は本明細書中に参考として援用される。本発明の記載された方法およびシステムの種々の改変および変化は、本発明の範囲および精神から逸脱することなく当業者に明らかである。本発明を特定の好適な実施形態と関連させて記載してきたが、特許請求する発明は、このような特定の実施形態に過度に限定すべきではない。実際、化学および関連分野の当業者には自明である、記載した発明の実施の形態の種々の改変は、添付の請求項の範囲内であることが意図される。"